(57)【要約】  本発明のシリコーンゴム組成物は、（Ａ）一分子中に少なくとも２個のアルケニル基を有し、アリール基を有さないオルガノポリシロキサン；（Ｂ）（Ｂ−１）一分子中に少なくとも１個のアリール基および少なくとも１個のケイ素原子結合水素原子を有し、アルケニル基を有さないオルガノシロキサン、または前記（Ｂ−１）成分と（Ｂ−２）一分子中に少なくとも１個のアリール基と少なくとも１個のアルケニル基を有するオルガノシロキサンの混合物；（Ｃ）アクリル化合物またはメタクリル化合物；（Ｄ）一分子中に少なくとも２個のケイ素原子結合水素原子を有し、アリール基およびアルケニル基を有さないオルガノポリシロキサン；および（Ｅ）ヒドロシリル化反応用触媒からなる。このシリコーンゴム組成物は、途上で接触している各種有機樹脂に対して接着性が優れ、同時にその成型に使用される金型に対しては型離れ性が優れる。【特許請求の範囲】
【請求項１】
（Ａ）一分子中に少なくとも２個のアルケニル基を有し、アリール基を有さないオルガノポリシロキサン  １００質量部、
（Ｂ）（Ｂ−１）一分子中に少なくとも１個のアリール基および少なくとも１個のケイ素原子結合水素原子を有し、アルケニル基を有さないオルガノシロキサン、または前記（Ｂ−１）成分と（Ｂ−２）一分子中に少なくとも１個のアリール基および少なくとも１個のアルケニル基を有するオルガノシロキサンの混合物  ０.１〜５質量部、
（Ｃ）アクリル化合物またはメタクリル化合物  ０.１〜５質量部、
（Ｄ）一分子中に少なくとも２個のケイ素原子結合水素原子を有し、アリール基およびアルケニル基を有さないオルガノポリシロキサン｛本組成物中、脂肪族不飽和結合の合計１モルに対して、ケイ素原子結合水素原子のモル比が０.５〜５となる量｝、および
（Ｅ）ヒドロシリル化反応用触媒  触媒量
から少なくともなるシリコーンゴム組成物。
【請求項２】
（Ｂ−１）成分が下記一般式（１）：
【化１】
2019520438.tif 000029
（式中、Ｒ１はそれぞれ独立して、水素原子、炭素数１〜１２のアルキル基、または炭素数６〜１２のアリール基、但し、Ｒ１の少なくとも１個は水素原子であり、Ｒ１の少なくとも１個はアリール基であり、ｍは１〜２０の整数である。）
で表されるオルガノシロキサンである、請求項１記載のシリコーンゴム組成物。
【請求項３】
（Ｂ−２）成分が下記一般式（２）：
【化２】
2019520438.tif 000030
（式中、Ｒ２はそれぞれ独立して、炭素数２〜１２のアルケニル基、炭素数１〜１２のアルキル基、または炭素数６〜１２のアリール基、但し、Ｒ２の少なくとも１個はアルケニル基であり、Ｒ２の少なくとも１個はアリール基であり、ｎは０〜２０の整数である。）
で表されるオルガノシロキサンである、請求項１記載のシリコーンゴム組成物。
【請求項４】
（Ｂ）成分が、（Ｂ−１）成分と（Ｂ−２）成分の質量比が１：１０〜１０：１である（Ｂ−１）成分と（Ｂ−２）成分の混合物である、請求項１記載のシリコーンゴム組成物。
【請求項５】
（Ｃ）成分が分子中にエステル結合を有するアクリル化合物またはメタクリル化合物である、請求項１記載のシリコーンゴム組成物。
【請求項６】
（Ｃ）成分が、下記一般式（３）、（４）、（５）、および／または（６）で表される化合物から選ばれる少なくとも１種のアクリル化合物またはメタクリル化合物である、請求項１記載のシリコーンゴム組成物。
一般式（３）：
【化３】
2019520438.tif 000031
一般式（４）：
【化４】
2019520438.tif 000032
一般式（５）：
【化５】
2019520438.tif 000033
一般式（６）：
【化６】
2019520438.tif 000034
（式中、Ｒ３はそれぞれ独立して、水素原子またはメチル基であり、Ｒ４は炭素数７〜２０のアラルキル基、フェノキシアルキル基、またはフェノキシヒドロキシアルキル基であり、ａは１〜４の整数であり、ｂはそれぞれ独立して、１〜３の整数であり、ｐは４〜１２の整数である。）
【請求項７】
請求項１乃至６のいずれか１項記載のシリコーンゴム組成物を硬化してなるシリコーンゴムと有機樹脂からなり、前記シリコーンゴムが前記有機樹脂に接着している複合体。
【請求項８】
有機樹脂が、アクリロニトリル・ブタジエン・スチレン共重合体、ポリフェニレン／スチレン混合物、ポリスチレン、ポリカーボネート、ポリウレタン、ポリエチレン、ポリプロピレン、ポリアクリレート、ポリメタクリレート、ポリアクリルアミド、ポリエステル、ポリエチレンテレフタレート、ポリブチレンテレフタレート、ポリフェニレンオキシド、ポリフェニレンスルフィド、ポリスルフォン、ナイロン、ポリアミド、ポリイミド、フルオロポリマー、液晶樹脂、ポリエーテルイミド、フェノール樹脂、エポキシ樹脂、尿素樹脂、メラミン樹脂、アルキド樹脂、およびこれらの有機樹脂の誘導体から選ばれる少なくとも１種の有機樹脂である、請求項７記載の複合体。
【発明の詳細な説明】
【技術分野】
【０００１】
本発明は、シリコーンゴム組成物、および該シリコーンゴム組成物から作製される複合体に関する。
【背景技術】
【０００２】
硬化途上で接触している有機樹脂に対して接着性を有し、同時にそれらの成型に使用される金型に対しては型離れを示すシリコーンゴム組成物は良く知られている。例えば、米国特許出願公開第２００２／００３２２７０号明細書には、加熱硬化型のオルガノポリシロキサン組成物、補強性シリカ微粉末、接着性付与剤、および前記オルガノポリシロキサン組成物と反応性の官能基を有し、前記オルガノポリシロキサン組成物と非相溶なシロキサン骨格を有する有機ケイ素化合物から少なくともなるシリコーンゴム組成物が開示されており、また、米国特許出願公開第２００７／０１０００７２号明細書には、一分子中に少なくとも２個のケイ素原子結合アルケニル基を有するオルガノポリシロキサン、一分子中に少なくとも２個のケイ素原子結合水素原子を有するオルガノハイドロジェンポリシロキサン、アルキレングリコールジアクリル酸エステルまたはアルキレングリコールジメタクリル酸エステル、およびヒドロシリル化反応用触媒から少なくともなるシリコーンゴム組成物が開示されている。
【０００３】
しかし、前者のシリコーンゴム組成物は外観不良のシリコーンゴムを形成するため、その用途が限定される。そして、前者のシリコーンゴム組成物は、硬化途上で接触している各種有機樹脂に対する接着性が十分ではない。また、後者のシリコーンゴム組成物は、硬化途上で接触している各種有機樹脂に対する接着性が十分ではなく、一方、同時にその成型のために使用されている金型に対する型離れ性が十分ではない。
【先行技術文献】
【特許文献】
【０００４】
【特許文献１】米国特許出願公開第２００２／００３２２７０号明細書
【特許文献２】米国特許出願公開第２００７／０１０００７２号明細書
【発明の概要】
【発明が解決しようとする課題】
【０００５】
本発明の目的は、硬化途上で接触している各種有機樹脂に対する接着性が優れ、同時に、その成型のために使用している金型に対して型離れ性が優れるシリコーンゴム組成物を提供することにある。また、本発明の他の目的は、シリコーンゴムが少なくとも１種の有機樹脂に十分に接着している複合体を提供することにある。
【課題を解決するための手段】
【０００６】
本発明のシリコーンゴム組成物は、
（Ａ）一分子中に少なくとも２個のアルケニル基を有し、アリール基を有さないオルガノポリシロキサン  １００質量部、
（Ｂ）（Ｂ−１）一分子中に少なくとも１個のアリール基および少なくとも１個のケイ素原子結合水素原子を有し、アルケニル基を有さないオルガノシロキサン、または前記（Ｂ−１）成分と（Ｂ−２）一分子中に少なくとも１個のアリール基および少なくとも１個のアルケニル基を有するオルガノシロキサンの混合物  ０.１〜５質量部、
（Ｃ）アクリル化合物またはメタクリル化合物  ０.１〜５質量部、
（Ｄ）一分子中に少なくとも２個のケイ素原子結合水素原子を有し、アリール基およびアルケニル基を有さないオルガノポリシロキサン｛本組成物中、１モルの脂肪族不飽和結合に対して、ケイ素原子結合水素原子のモル比が０.５〜５となる量｝、および
（Ｅ）ヒドロシリル化反応用触媒  触媒量
から少なくともなる。
【０００７】
本組成物の複合体は、本発明のシリコーンゴム組成物を硬化してなるシリコーンゴムと少なくとも１つの有機樹脂からなり、前記シリコーンゴムが前記有機樹脂に接着している。
【発明の効果】
【０００８】
本発明のシリコーンゴム組成物は、硬化途上で接触している各種有機樹脂に対して優れた接着性を有し、同時にその成型のために使用した金型に対して型離れ性が優れるという特徴がある。また、本発明の複合体は、各種有機樹脂に対するシリコーンゴムの接着性が優れているという特徴がある。
【発明を実施するための形態】
【０００９】
（Ａ）成分は、一分子中に少なくとも２個のアルケニル基を有し、アリール基を有さないオルガノポリシロキサンである。（Ａ）成分中のアルケニル基としては、ビニル基、アリル基、ブテニル基、ペンテニル基、ヘキセニル基、ヘプテニル基、オクテニル基、ノネニル基、デセニル基、ウンデセニル基、ドデセニル基等の炭素数２〜１２のアルケニル基が例示され、好ましくは、ビニル基である。（Ａ）成分中のアルケニル基以外のケイ素原子に結合する基としては、メチル基、エチル基、プロピル基、イソプロピル基、ブチル基、イソブチル基、ターブチル基、ペンチル基、ネオペンチル基、ヘキシル基、シクロヘキシル基、ヘプチル基、オクチル基、ノニル基、デシル基、ウンデシル基、ドデシル基等の炭素数１〜１２のアルキル基；これらのアルキル基の水素原子の一部または全部をフッ素原子、塩素原子、臭素原子等のハロゲン原子で置換した基が例示される。本発明の目的を損なわない範囲で、（Ａ）成分中のケイ素原子は、少量の水酸基を結合してもよい。
【００１０】
（Ａ）成分の分子構造は限定されず、直鎖状、一部分岐を有する直鎖状、分岐鎖状、環状、または三次元網状が例示される。（Ａ）成分はこれらの分子構造を有する一種のオルガノポリシロキサン、あるいはこれらの分子構造を有する二種以上のオルガノポリシロキサンの混合物であってもよい。このような（Ａ）成分としては、分子鎖両末端ジメチルビニルシロキシ基封鎖ジメチルポリシロキサン、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、(ＣＨ３)３ＳｉＯ１／２単位と(ＣＨ３)２(ＣＨ２＝ＣＨ)ＳｉＯ１／２単位とＳｉＯ４／２単位からなる共重合体、(ＣＨ３)２(ＣＨ２＝ＣＨ)ＳｉＯ１／２単位とＳｉＯ４／２単位からなる共重合体、およびこれらの２種以上の混合物が例示される。
【００１１】
（Ａ）成分の２５℃における粘度は限定されないが、好ましくは、１００〜１００,０００ｍＰａ・ｓの範囲内である。これは、粘度が上記範囲の下限以上であると、本組成物が機械的特性が良好なシリコーンゴムを形成するからであり、一方、粘度が上記範囲の上限以下であると、本組成物の取扱い作業性が良好であるからである。この粘度は、ＪＩＳ Ｋ ７１１７−１で規定するＢ型粘度計を使用して測定することができる。
【００１２】
(Ｂ)成分は、得られるシリコーンゴムの接着性を向上するためのオルガノシロキサンであり、（Ｂ−１）成分、または（Ｂ−１）成分と（Ｂ−２）成分の混合物である。
【００１３】
（Ｂ−１）成分は、一分子中に少なくとも１個のアリール基と少なくとも１個のケイ素原子結合水素原子を有し、アルケニル基を有さないオルガノシロキサンである。（Ｂ−１）成分中のアリール基としては、フェニル基、トリル基、キシリル基、ナフチル基等の炭素数６〜１２のアリール基が例示され、好ましくは、フェニル基である。（Ｂ−１）成分中のアリール基以外のケイ素原子に結合する基としては、メチル基、エチル基、プロピル基、イソプロピル基、ブチル基、イソブチル基、ターブチル基、ペンチル基、ネオペンチル基、ヘキシル基、シクロヘキシル基、ヘプチル基、オクチル基、ノニル基、デシル基、ウンデシル基、ドデシル基等の炭素数１〜１２のアルキル基；これらのアルキル基の水素原子の一部または全部をフッ素原子、塩素原子、臭素原子等のハロゲン原子で置換した基が例示される。本発明の目的を損なわない範囲で、（Ｂ−１）成分中のケイ素原子は、少量の水酸基を結合してもよい。
【００１４】
（Ｂ−１）成分の分子構造は限定されないが、（Ｂ−１）成分は、好ましくは、下記一般式（１）：
【化１】
2019520438.tif 000002
で表されるオルガノシロキサンである。
【００１５】
式（１）中、Ｒ１はそれぞれ独立して、水素原子、炭素数１〜１２のアルキル基、または炭素数６〜１２のアリール基である。このアルキル基としては、前記と同様の基が例示される。このアリール基としては、前記と同様の基が例示される。但し、式（１）中、少なくとも１個のＲ１は水素原子であり、好ましくは、少なくとも２個のＲ１は水素原子である。さらに、式（１）中、少なくとも１個のＲ１はアリール基である。
【００１６】
式（１）中、ｍは１〜２０の整数、あるいは１〜１０の整数、あるいは１〜５の整数である。これは、ｍが上記範囲内であれば、本組成物が、有機樹脂に対する良好な接着性を有するシリコーンゴムを形成するからである。
【００１７】
（Ｂ−２）成分は、一分子中に少なくとも１個のアリール基と少なくとも１個のアルケニル基を有するオルガノシロキサンである。（Ｂ−２）成分中のアリール基としては、フェニル基、トリル基、キシリル基、ナフチル基等の炭素数６〜１２のアリール基が例示され、好ましくは、フェニル基である。（Ｂ−２）成分中のアルケニル基としては、ビニル基、アリル基、ブテニル基、ペンテニル基、ヘキセニル基、ヘプテニル基、オクテニル基、ノネニル基、デセニル基、ウンデセニル基、ドデセニル基等の炭素数２〜１２のアルケニル基が例示され、好ましくは、ビニル基である。（Ｂ−２）成分中のアリール基およびアルケニル基以外のケイ素原子に結合する基としては、メチル基、エチル基、プロピル基、イソプロピル基、ブチル基、イソブチル基、ターブチル基、ペンチル基、ネオペンチル基、ヘキシル基、シクロヘキシル基、ヘプチル基、オクチル基、ノニル基、デシル基、ウンデシル基、ドデシル基等の炭素数１〜１２のアルキル基；これらのアルキル基の水素原子の一部または全部をフッ素原子、塩素原子、臭素原子等のハロゲン原子で置換した基が例示される。本発明の目的を損なわない範囲で、（Ｂ−２）成分中のケイ素原子は、少量の水酸基を結合してもよい。
【００１８】
（Ｂ−２）成分の分子構造は限定されないが、（Ｂ−２）成分は、好ましくは、下記一般式（２）：
【化２】
2019520438.tif 000003
で表される。
【００１９】
式（２）中、Ｒ２はそれぞれ独立して、炭素数２〜１２のアルケニル基、炭素数１〜１２のアルキル基、または炭素数６〜１２のアリール基である。このアルケニル基としては、前記と同様の基が例示される。このアルキル基としては、前記と同様の基が例示される。このアリール基としては、前記と同様の基が例示される。但し、式（２）中、少なくとも１個のＲ２はアルケニル基であり、あるいは、少なくとも２個のＲ２はアルケニル基である。さらに、式（２）中、少なくとも１個のＲ２はアリール基である。
【００２０】
式（２）中、ｎは０〜２０の整数、あるいは０〜１０の整数、あるいは０〜５の整数である。これは、ｎが上記範囲の上限以下であれば、本組成物が、有機樹脂に対する良好な接着性を有するシリコーンゴムを形成するからである。
【００２１】
（Ｂ）成分は、好ましくは（Ｂ−１）成分と（Ｂ−２）成分との混合物である。この場合、（Ｂ−１）成分と（Ｂ−２）成分との質量比は限定されないが、好ましくは、１：１０〜１０：１の範囲内、あるいは、１：５〜５：１の範囲内である。これは、質量比が上記範囲内であれば、本組成物が、各種有機樹脂に対して良好な接着性を有するシリコーンゴムを形成できるからである。
【００２２】
（Ｂ）成分は、（Ａ）成分１００質量部に対して、０.１〜５質量部の範囲内、あるいは０.５〜５質量部の範囲内、あるいは１〜５質量部の範囲内で配合される。これは、（Ｂ）成分の配合量が上記範囲の下限以上であると、本組成物が各種有機樹脂に対して良好な接着性を有するシリコーンゴムを形成し、一方、上記範囲の上限以下であると、本組成物は、良好な機械的特性を有するシリコーンゴムを形成するからである。
【００２３】
（Ｃ）成分は、得られるシリコーンゴムの接着性を向上するためのアクリル化合物またはメタクリル化合物である。（Ｃ）成分は限定されないが、好ましくは、下記一般式（３）：
【化３】
2019520438.tif 000004
で表される化合物、下記一般式（４）：
【化４】
2019520438.tif 000005
で表される化合物、下記一般式（５）：
【化５】
2019520438.tif 000006
で表される化合物、および／または下記一般式（６）：
【化６】
2019520438.tif 000007
で表される化合物から選ばれるアクリル化合物またはメタクリル化合物である。
【００２４】
式（３）〜（６）中、Ｒ３はそれぞれ独立に、水素原子またはメチル基であり、好ましくは、水素原子である。
【００２５】
式（６）中、Ｒ４は炭素数７〜２０のアラルキル基、フェノキシアルキル基、またはフェノキシヒドロキシアルキル基である。（Ｃ）成分中のアラルキル基としては、ベンジル基、フェネチル基、フェニルプロピル基が例示される。（Ｃ）成分中のフェノキシアルキル基としては、フェノキシエチル基、フェノキシプロピル基が例示される。（Ｃ）成分中のフェノキシヒドロキシアルキル基としては、フェノキシヒドロキシプロピル基が例示される。
【００２６】
式（４）中、ａは１〜４の整数、あるいは２〜４の整数、あるいは３〜４の整数である。
【００２７】
式（５）中、ｂはそれぞれ独立して、１〜３の整数、あるいは２〜３の整数である。
【００２８】
式（３）中、ｐは４〜１２の整数、あるいは１〜１０の整数、あるいは６〜１２の整数、あるいは６〜１０の整数である。
【００２９】
（Ｃ）成分は、（Ａ）成分１００質量部に対して、０.１〜５質量部の範囲内、あるいは０.５〜５質量部の範囲内、あるいは１〜５質量部の範囲内の量で用いられる。これは、（Ｃ）成分の配合量が上記範囲の下限以上であると、本組成物が各種有機樹脂に対して良好な接着性を有するシリコーンゴムを形成し、一方、上記範囲の上限以下であると、本組成物は、良好な機械的特性を有するシリコーンゴムを形成するからである。
【００３０】
（Ｄ）成分は、本組成物の架橋剤であり、一分子中に少なくとも２個のケイ素原子結合水素原子を有し、アリール基およびアルケニル基を有さないオルガノハイドロジェンポリシロキサンである。（Ｄ）成分中の水素原子以外のケイ素原子に結合する基としては、メチル基、エチル基、プロピル基、イソプロピル基、ブチル基、イソブチル基、ターブチル基、ペンチル基、ネオペンチル基、ヘキシル基、シクロヘキシル基、ヘプチル基、オクチル基、ノニル基、デシル基、ウンデシル基、ドデシル基等の炭素数１〜１２のアルキル基；これらのアルキル基の水素原子の一部または全部をフッ素原子、塩素原子、臭素原子、あるいはそれらの混合等のハロゲン原子で置換した基が例示される。本発明の目的を損なわない範囲で、（Ｄ）成分中のケイ素原子は、少量の水酸基を結合してもよい。
【００３１】
（Ｄ）成分の分子構造としては、直鎖状、一部分岐を有する直鎖状、分岐鎖状、環状、および三次元網状が挙げられ、好ましくは、一部分岐を有する直鎖状、分岐鎖状、または三次元網状である。
【００３２】
（Ｄ）成分の２５℃における粘度は限定されないが、好ましくは、１０,０００ｍＰａ・ｓ以下、あるいは１〜５,０００ｍＰａ・ｓの範囲内、あるいは１〜１,０００ｍＰａ・ｓの範囲内である。これは、粘度が上記範囲の下限以上であると、本組成物が機械的特性が良好なシリコーンゴムを形成するからであり、一方、粘度が上記範囲の上限以下であると、本組成物の取扱い作業性が良好であるからである。この粘度は、ＪＩＳ Ｋ ７１１７−１で規定するＢ型粘度計を使用して測定することができる。
【００３３】
このような（Ｄ）成分としては、１,１,３,３−テトラメチルジシロキサン、１,３,５,７−テトラメチルシクロテトラシロキサン、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルシロキサン・メチルハイドロジェンシロキサン共重合体、(ＣＨ３)２ＨＳｉＯ１／２単位とＳｉＯ４／２単位からなる共重合体、(ＣＨ３)２ＨＳｉＯ１／２単位とＳｉＯ４／２単位と(Ｃ６Ｈ５)ＳｉＯ３／２単位からなる共重合体、およびこれらの２種以上の混合物が例示される。
【００３４】
（Ｄ）成分は、本組成物中の脂肪族不飽和結合、例えば、（Ａ）成分中のアルケニル基、（Ｂ）成分中のアルケニル基、（Ｃ）成分中の脂肪族炭素−炭素二重結合の合計１モルに対するケイ素原子結合水素原子のモル比が０.５〜５の範囲内、あるいは０.８〜２.５の範囲内となる量で配合される。これは、（Ｄ）成分の配合量が上記範囲の下限以上であれば、本組成物が各種有機樹脂に対する接着性が良好なシリコーンゴムを形成できるからであり、一方、上記範囲の上限以下であると、本組成物は、機械的特性が良好なシリコーンゴムを形成できるからである。なお、（Ｄ）成分中のケイ素原子結合水素原子の含有量は、フーリエ変換赤外線分光分析（ＦＴ−ＩＲ）、核磁気共鳴分析（ＮＭＲ）、あるいはゲルパーミエーションクロマトグラフ分析（ＧＰＣ）等の分析方法により求めることができる。
【００３５】
（Ｅ）成分は、本組成物の硬化を促進するためのヒドロシリル化反応用触媒であり、白金系触媒、ロジウム系触媒、パラジウム系触媒が例示される。特に、本組成物の硬化を著しく促進できることから、（Ｅ）成分は白金系触媒が好ましい。白金系触媒としては、白金微粉末、塩化白金酸、塩化白金酸のアルコール溶液、白金のアルケニルシロキサン錯体、白金のオレフィン錯体、白金のカルボニル錯体が例示され、好ましくは、白金のアルケニルシロキサン錯体である。
【００３６】
本組成物において、（Ｅ）成分の配合量は触媒量であり、本組成物の硬化を促進するために効果的な量であれば特に限定されないが、その配合量は、（Ｅ）成分中の触媒金属が、本組成物に対する質量単位で、１〜１０００ｐｐｍの範囲内、あるいは１〜５００ｐｐｍの範囲内、あるいは１〜３００ｐｐｍの範囲内である。これは、（Ｅ）成分の配合量が上記範囲内であれば、得られる組成物の硬化反応が促進されるからである。
【００３７】
本発明のシリコーンゴム組成物には反応抑制剤を含有しても良い。この反応抑制剤としては、１−エチニル−シクロヘキサン−１−オール、２−メチル−３−ブチン−２−オール、３,５−ジメチル−１−ヘキシン−３−オール、および２−フェニル−３−ブチン−２−オール等のアルキンアルコール；３−メチル−３−ペンテン−１−イン、および３,５−ジメチル−３−ヘキセン−１−イン等のエン−イン化合物；１,３,５,７−テトラメチル−１,３,５,７−テトラビニルシクロテトラシロキサン、１,３,５,７−テトラメチル−１,３,５,７−テトラヘキセニルシクロテトラシロキサン等のアルケニルシロキサンオリゴマー；その他、ヒドラジン、トリアゾール、ホスフィン、メルカプタン、有機窒素化合物、アセチレンアルコール、シリル化アセチレンアルコール、マレイン酸、フマル酸、エチレン性あるいは芳香族性不飽和アミド、エチレン性不飽和イソシアネート、オレフィン性シラン、オレフィン性シロキサン、不飽和炭化水素モノエステルおよびジエステル、ハイドロパーオキサイド、ニトリル、ジアジリジンが例示される。この反応抑制剤の配合量は特に限定されないが、（Ａ）成分〜（Ｄ）成分の合計１００質量部に対して０.０００１〜５質量部の範囲内であることが好ましい。
【００３８】
本発明のシリコーンゴム組成物は、シリカフィラーを含有してもよい。本発明において、好ましいシリカフィラーはＢＥＴ法による比表面積が少なくとも５０ｍ２／ｇで、４５０ｍ２／ｇまでである。シリカフィラーとしては、沈降性シリカ（湿式シリカ）、ヒュームドシリカ（乾式シリカ）、焼成シリカ等が挙げられる。このシリカフィラーは、オルガノハロシラン、オルガノシラザン、オルガノアルコキシシラン、またはオルガノハイドロジェンシロキサンにより表面処理されていてもよい。本組成物中のシリカフィラーの配合量は限定されないが、好ましくは、本組成物の総量に対して５〜４０質量％の範囲内である。
【００３９】
本発明のシリコーンゴム組成物には、有機樹脂に対する接着性をさらに向上させるためにオルガノアルコキシシランを含有してもよい。このオルガノアルコキシシランとしては、ビニルトリメトキシシラン、ビニルトリエトキシシラン、ビニルトリス(β−メトキシエトキシ)シラン、ビニルジエトキシメチルシラン、アリルトリメトキシシラン、アクリロイルオキシメチルトリメトキシシラン、γ−メタクリロイルオキシプロピルトリメトキシシラン、γ−グリシジルオキシプロピルトリメトキシシラン、γ−アミノプロピルトリメトキシシラン、γ−アミノプロピルトリエトキシシラン、Ｎ−(β−アミノエチル)−γ−アミノプロピルトリメトキシシラン、γ−メルカプトプロピルトリメトキシシラン、α−(エトキシカルボニル)エチルトリメトキシシランが例示される。これらは独立して使用することができ、また、これらの二種以上用いても良い。特に、γ−メタクリロイルオキシプロピルトリメトキシシランやγ−グリシジルオキシプロピルトリメトキシシランが好ましい。このオルガノアルコキシシランの配合量は限定されないが、好ましくは、（Ａ）成分１００質量部に対して、０.０１〜２０質量部の範囲内、あるいは０.０５〜２０質量部の範囲内である。
【００４０】
本発明のシリコーンゴム組成物は有機樹脂との一体成型物（integral mold）を得るために好適である。
【００４１】
有機樹脂上にシリコーンゴム組成物を一体成型（integral molding）する方法としては、（ｉ）有機樹脂上に所望の形状にしたシリコーンゴム組成物を置き、次いで、前記有機樹脂の融点未満の温度に加熱する方法；（ii）有機樹脂上にシリコーンゴム組成物を置き、次いで、前記有機樹脂の融点未満の温度で圧縮成型する方法；および（iii）射出成型機を用いて金型中に有機樹脂を予め射出成型し、この金型中にシリコーンゴム組成物を加熱射出する方法が例示される。このシリコーンゴム組成物は、液状、パテ状、あるいはペースト状であってもよいが、成型が容易であることから、液状またはペースト状であることが好ましい。シリコーンゴム組成物の硬化条件は、有機樹脂に対する強い接着性を得るため、形状や品質の変化しない温度と時間である。条件は有機樹脂の種類に依存するが、一体成型物（integral mold）は、８０〜１８０℃の温度、０.２〜３０分の成型時間の条件で得ることができる。
【００４２】
上記シリコーンゴム組成物から得られるシリコーンゴムは、８０以下、あるいは６０以下のショーアＡ硬さ（デューロメータ）を有することが好ましい。
【００４３】
本発明の複合体は、上記のシリコーンゴム組成物を硬化して得られるシリコーンゴムと有機樹脂からなり、前記シリコーンゴムが前記有機樹脂に接着している。
【００４４】
有機樹脂としては、アクリロニトリル・ブタジエン・スチレン共重合体、ポリフェニレン／スチレン混合物、ポリスチレン、ポリカーボネート、ポリウレタン、ポリエチレン、ポリプロピレン、ポリアクリレート、ポリメタクリレート、ポリアクリルアミド、ポリエステル、ポリエチレンテレフタレート、ポリブチレンテレフタレート、ポリフェニレンオキシド、ポリフェニレンスルフィド、ポリスルフォン、ナイロン、ポリアミド、ポリイミド、フルオロポリマー、液晶樹脂、ポリエーテルイミド、フェノール樹脂、エポキシ樹脂、尿素樹脂、メラミン樹脂、アルキド樹脂、およびこれらの有機樹脂の誘導体が例示される。
【００４５】
このような複合体は、シリコーンゴムと有機樹脂が一体となった部品として使用される構造を有する。このような複合体としては、携帯電話、携帯電気通信装置、ゲーム機、時計、受像機、ＤＶＤ装置、ＭＤ装置、ＣＤ装置、精密電子機器、電気絶縁体、単線被覆、電子レンジ、冷蔵庫、電子炊飯器、陰極性ＴＶ、液晶ＴＶやプラズマＴＶのような薄膜ディスプレイ、種々の家庭用機器、コピー機、プリンター、ファクシミリ、ＯＡ装置、コネクターシール、スパークプラグキャップ、種々のセンサーの部品、自動車用部品、スポーツ製品、ダイビングマスク、ダイビング用具、呼吸マスク、人工呼吸器の蛇腹、バルーンカテーテル、ゴム製乳首、薄膜、スイッチカバー、医療用製品や装置、管や弁、おしゃぶり、哺乳瓶の乳首が例示される。
【実施例】
【００４６】
本発明のシリコーンゴム組成物および複合体を実施例および比較例により詳細に説明する。なお、本発明は以下の実施例の記載によって限定されるものではない。粘度は２５℃において測定された。
【００４７】
［シリコーンゴムの硬さ］
シリコーンゴム組成物を５０トンのホットプレスを用いて、１２０℃、１０分間加熱することにより、厚さ２ｍｍのシリコーンゴムシートを作製した。このシリコーンゴムシートの２５℃における硬さを、ショアＡ硬度計により測定した。
【００４８】
［接着性の評価］
シリコーンゴム組成物を試験片に塗布し、次いで、予備加熱したステンレス製金型中に置いた。ポリエステル樹脂以外は、試験片を５０トンのホットプレスを用いて、１２０℃、４分間で成型された。ポリエステル樹脂については、成型条件は、５０トンのホットプレスを用いて、１００℃、１０分間であった。試験片は、剥離試験前に一晩、エージング室（２５℃、５０％ＲＨ）に保管した。２５℃における９０°はく離試験の速度は５０ｍｍ／分である。また、はく離試験後、シリコーンゴムの接着面積に対する凝集破壊したシリコーンゴムの面積の割合を測定し、ＣＦ(％)として示した。
【００４９】
［参考例１］
粘度４０,０００ｍＰａ・ｓの分子鎖両末端ジメチルビニシロキシ基封鎖ジメチルポリシロキサン  １００質量部、ＢＥＴ比表面積が３００ｍ２／ｇのヒュームドシリカ  ４８質量部、ヘキサメチルジシラザン  ９質量部、および水  ３質量部を、ロスミキサーを用いて、室温で混練した。次いで、減圧下、１５０℃、１時間加熱混合することによりシリコーンゴムベースを調製した。
【００５０】
［実施例１］
参考例１で調製したシリコーンゴムベース  １８０質量部に、下記式（７）：
【化７】
2019520438.tif 000008
で表されるオルガノシロキサン  １.８質量部、下記式（８）：
【化８】
2019520438.tif 000009
で表されるオルガノシロキサン  １.８質量部、下記式（９）：
【化９】
2019520438.tif 000010
で表されるジアクリル酸エステル  １.８質量部、粘度４３ｍＰａ・ｓの分子鎖両末端トリメチルシロキシ基封鎖ジメチルシロキサン・メチルハイドロジェンシロキサン共重合体  ７.４質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５１】
［実施例２］
参考例１で調製したシリコーンゴムベース  １８０質量部に、下記式（１０）：
【化１０】
2019520438.tif 000011
で表されるオルガノシロキサン  １.８質量部、下記式（１１）：
【化１１】
2019520438.tif 000012
で表されるオルガノシロキサン  １.８質量部、下記式（１２）：
【化１２】
2019520438.tif 000013
で表されるジアクリル酸エステル  １.８質量部、粘度４３ｍＰａ・ｓの分子鎖両末端トリメチルシロキシ基封鎖ジメチルシロキサン・メチルハイドロジェンシロキサン共重合体  ４.１質量部と粘度２０ｍＰａ・ｓの分子鎖両末端トリメチルシロキシ基封鎖メチルハイドロジェンポリシロキサン  １.５質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５２】
［実施例３］
参考例１で調製したシリコーンゴムベース  １８０質量部に、下記式（１３）：
【化１３】
2019520438.tif 000014
で表されるオルガノシロキサン  １.８質量部、下記式（１４）：
【化１４】
2019520438.tif 000015
で表されるジアクリル酸エステル  １.８質量部、粘度４３ｍＰａ・ｓの分子鎖両末端トリメチルシロキシ基封鎖ジメチルシロキサン・メチルハイドロジェンシロキサン共重合体  ５.５質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５３】
［実施例４］
参考例１で調製したシリコーンゴムベース  １８０質量部に、下記式（１５）：
【化１５】
2019520438.tif 000016
で表されるオルガノシロキサン  １.８質量部、下記式（１６）：
【化１６】
2019520438.tif 000017
で表されるオルガノシロキサン  １.８質量部、下記式（１７）：
【化１７】
2019520438.tif 000018
で表されるジアクリル酸エステル  １.８質量部、粘度４３ｍＰａ・ｓの分子鎖両末端トリメチルシロキシ基封鎖ジメチルシロキサン・メチルハイドロジェンシロキサン共重合体  ７.８質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５４】
［実施例５］
参考例１で調製したシリコーンゴムベース  １８０質量部に、下記式（１８）：
【化１８】
2019520438.tif 000019
で表されるオルガノシロキサン  １.８質量部、下記式（１９）：
【化１９】
2019520438.tif 000020
で表されるオルガノシロキサン  １.８質量部、下記式（２０）：
【化２０】
2019520438.tif 000021
で表されるテトラアクリル酸エステル  ３.０質量部、粘度４３ｍＰａ・ｓの分子鎖両末端トリメチルシロキシ基封鎖ジメチルシロキサン・メチルハイドロジェンシロキサン共重合体  ７.８質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５５】
［実施例６］
参考例１で調製したシリコーンゴムベース  １８０質量部に、下記式（２１）：
【化２１】
2019520438.tif 000022
で表されるオルガノシロキサン  １.８質量部、下記式（２２）：
【化２２】
2019520438.tif 000023
で表されるオルガノシロキサン  １.８質量部、下記式（２３）：
【化２３】
2019520438.tif 000024
で表されるテトラアクリル酸エステル  １.２質量部、粘度４３ｍＰａ・ｓの分子鎖両末端トリメチルシロキシ基封鎖ジメチルシロキサン・メチルハイドロジェンシロキサン共重合体  ７.８質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５６】
［比較例１］
参考例１で調製したシリコーンゴムベース  １８０質量部に、下記式（２４）：
【化２４】
2019520438.tif 000025
で表されるジアクリル酸エステル  １.８質量部、粘度５ｍＰａ・ｓの分子鎖両末端トリメチルシロキシ基封鎖ジメチルシロキサン・メチルハイドロジェンシロキサン共重合体  ５.５質量部（本組成物中の脂肪族不飽和結合１モルに対して、ケイ素原子結合水素原子が１.２モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一に混合してシリコーンゴム組成物を調製した。このシリコーンゴム組成物およびそれから得られるシリコーンゴムの特性を表１に示した。
【００５７】
［比較例２］
参考例１で調製したシリコーンゴムベース  １８０質量部に、下記式（２５）：
【化２５】
2019520438.tif 000026
で表されるオルガノシロキサン  １.８質量部、下記式（２６）：
【化２６】
2019520438.tif 000027
で表されるジアクリル酸エステル  １.８質量部、粘度４３ｍＰａ・ｓの分子鎖両末端トリメチルシロキシ基封鎖ジメチルシロキサン・メチルハイドロジェンシロキサン共重合体  ８.９質量部（本組成物中の脂肪族不飽和結合１モルに対して、ケイ素原子結合水素原子が１.５モルとなる量）、１−エチニル−シクロヘキサン−１−オール  ０.１質量部、および白金の１,３−ジビニル−１,１,３,３−テトラメチルジシロキサン錯体（本組成物に対して、本成分中の白金金属が質量単位で１７０ｐｐｍとなる量）を添加し、室温で均一混合してシリコーンゴム組成物を調製した。このシリコーンゴム組成物およびそれから得られるシリコーンゴムの特性を表１に示した。
【００５８】
【表１】
2019520438.tif 000028
【産業上の利用可能性】
【００５９】
本発明のシリコーンゴム組成物は、硬化途上で接触している各種有機樹脂に対して優れた接着性を示し、同時にその成型で使用される金型に対して型離れ性が優れているので、このシリコーンゴム組成物は、成型性シリコーンゴム組成物として好適である。
【国際調査報告】
2019520438.tif 000035
2019520438.tif 000036
2019520438.tif 000037